(57)【要約】【課題】無機繊維と熱可塑性樹脂との含浸性を向上できる含浸性向上剤を提供する。また、かかる含浸性向上剤を用いた繊維強化熱可塑性樹脂複合材料及びその製造方法を提供する。【解決手段】本発明の含浸性向上剤は、アミド化合物にアルキレンオキサイドを付加させた構造のアミド誘導体を含むことを特徴とする無機繊維と熱可塑性樹脂との含浸性向上剤である。本発明の繊維強化熱可塑性樹脂複合材料の製造方法は、前記含浸性向上剤を無機繊維に塗布する工程等を含むことを特徴とする。本発明の繊維強化熱可塑性樹脂複合材料は、前記含浸性向上剤を含むことを特徴とする。【選択図】なし【特許請求の範囲】
【請求項１】
アミド化合物にアルキレンオキサイドを付加させた構造のアミド誘導体を含むことを特徴とする無機繊維と熱可塑性樹脂との含浸性向上剤。
【請求項２】
前記アミド誘導体が、前記アミド化合物１モルに対し前記アルキレンオキサイドを１〜１５モルの割合で付加させた構造のものである請求項１に記載の含浸性向上剤。
【請求項３】
前記アミド誘導体が、前記アミド化合物１モルに対し前記アルキレンオキサイドを１〜４モルの割合で付加させた構造のものである請求項１に記載の含浸性向上剤。
【請求項４】
前記アミド化合物が、炭素数６〜２０のカルボン酸とアミンとの反応物である請求項１〜３のいずれか一項に記載の含浸性向上剤。
【請求項５】
前記アルキレンオキサイドが、エチレンオキサイドである請求項１〜４のいずれか一項に記載の含浸性向上剤。
【請求項６】
前記無機繊維が、炭素繊維である請求項１〜５のいずれか一項に記載の含浸性向上剤。
【請求項７】
前記熱可塑性樹脂が、ポリアミド及びポリプロピレンから選ばれる少なくとも一つである請求項１〜６のいずれか一項に記載の含浸性向上剤。
【請求項８】
請求項１〜７のいずれか一項に記載の含浸性向上剤を無機繊維に塗布する工程を含むことを特徴とする繊維強化熱可塑性樹脂複合材料の製造方法。
【請求項９】
請求項１〜７のいずれか一項に記載の含浸性向上剤を熱可塑性樹脂に塗布する工程を含むことを特徴とする繊維強化熱可塑性樹脂複合材料の製造方法。
【請求項１０】
請求項１〜７のいずれか一項に記載の含浸性向上剤と熱可塑性樹脂とを混合する工程を含むことを特徴とする繊維強化熱可塑性樹脂複合材料の製造方法。
【請求項１１】
請求項１〜７のいずれか一項に記載の含浸性向上剤を含むことを特徴とする繊維強化熱可塑性樹脂複合材料。
【発明の詳細な説明】
【技術分野】
【０００１】
本発明は、無機繊維と熱可塑性樹脂との含浸性向上剤、繊維強化熱可塑性樹脂複合材料、及びその製造方法に関する。
【背景技術】
【０００２】
一般に、炭素繊維等の無機繊維及びポリアミド樹脂等の熱可塑性樹脂を含む材料として繊維強化熱可塑性樹脂複合材料が知られ、建材、輸送機器等の各分野において広く利用されている。炭素繊維等の無機繊維及びポリアミド樹脂等の熱可塑性樹脂との界面の接着性を向上させるためにサイジング剤を無機繊維に付着させる処理が行われている。
【０００３】
従来より、例えば特許文献１に開示の炭素繊維用サイジング剤が知られている。かかる炭素繊維用サイジング剤は、アミノ基又はアミド基を含む化合物（Ａ）をサイジング剤全量の５０質量％以上含み、かつ、エポキシ基又はオキサゾリン基を含む化合物を実質的に含まないサイジング剤（Ｂ）を使用する。また、かかるサイジング剤（Ｂ）を炭素繊維束１００質量部に対して０．１〜２質量部の割合で付着されてなり、炭素繊維束とサイジング剤の接着仕事及び接触角が所定の範囲であるサイジング剤塗布炭素繊維束について開示する。
【先行技術文献】
【特許文献】
【０００４】
【特許文献１】特開２０１８−１３５６２４号公報
【発明の概要】
【発明が解決しようとする課題】
【０００５】
ところが、特許文献１のサイジング剤は、熱可塑性樹脂の無機繊維に対する含浸性が不十分であった。
本発明が解決しようとする課題は、無機繊維と熱可塑性樹脂との含浸性を向上できる含浸性向上剤を提供する処にある。また、かかる含浸性向上剤を用いた繊維強化熱可塑性樹脂複合材料及びその製造方法を提供する処にある。
【課題を解決するための手段】
【０００６】
しかして本発明者らは、前記の課題を解決するべく研究した結果、アミド化合物にアルキレンオキサイドを付加させた構造のアミド誘導体を含むことを特徴とする無機繊維の熱可塑性樹脂との含浸性向上剤が正しく好適であることを見出した。
【０００７】
上記目的を達成するために、本発明の一態様では、アミド化合物にアルキレンオキサイドを付加させた構造のアミド誘導体を含むことを特徴とする無機繊維と熱可塑性樹脂との含浸性向上剤が提供される。
【０００８】
前記アミド誘導体が、前記アミド化合物１モルに対し前記アルキレンオキサイドを１〜１５モルの割合で付加させた構造のものであることが好ましい。
前記アミド誘導体が、前記アミド化合物１モルに対し前記アルキレンオキサイドを１〜４モルの割合で付加させた構造のものであることが好ましい。
【０００９】
前記アミド化合物が、炭素数６〜２０のカルボン酸とアミンとの反応物であることが好ましい。
前記アルキレンオキサイドが、エチレンオキサイドであることが好ましい。
【００１０】
前記無機繊維が、炭素繊維であることが好ましい。
前記熱可塑性樹脂が、ポリアミド及びポリプロピレンから選ばれる少なくとも一つであることが好ましい。
【００１１】
本発明の別の態様では、前記含浸性向上剤を無機繊維に塗布する工程を含むことを特徴とする繊維強化熱可塑性樹脂複合材料の製造方法が提供される。
本発明の別の態様では、前記含浸性向上剤を熱可塑性樹脂に塗布する工程を含むことを特徴とする繊維強化熱可塑性樹脂複合材料の製造方法が提供される。
【００１２】
本発明の別の態様では、前記含浸性向上剤と熱可塑性樹脂とを混合する工程を含むことを特徴とする繊維強化熱可塑性樹脂複合材料の製造方法が提供される。
本発明の別の態様では、前記含浸性向上剤を含むことを特徴とする繊維強化熱可塑性樹脂複合材料が提供される。
【発明の効果】
【００１３】
本発明によると無機繊維と熱可塑性樹脂との含浸性を向上できる。
【図面の簡単な説明】
【００１４】
【図１】実施例欄における接着性評価のための複合材界面特性評価装置の概略図。
【発明を実施するための形態】
【００１５】
（第１実施形態）
以下、本発明の含浸性向上剤を具体化した第１実施形態を説明する。本実施形態の含浸性向上剤は、アミド化合物にアルキレンオキサイドを付加させた構造のアミド誘導体を含む含浸性向上剤である。
【００１６】
本実施形態の含浸性向上剤に使用されるアミド化合物にアルキレンオキサイドを付加させた構造のアミド誘導体の具体例としては、例えばヘキシル酸モノエタノールアミド、ヘプタン酸モノエタノールアミド、オクチル酸モノエタノールアミド、２−エチルヘキシル酸モノエタノールアミド、ノナン酸モノエタノールアミド、イソノナン酸モノエタノールアミド、デシル酸モノエタノールアミド、イソデシル酸モノエタノールアミド、ウンデシル酸モノエタノールアミド、イソウンデシル酸モノエタノールアミド、ラウリン酸モノエタノールアミド、ヤシ脂肪酸モノエタノールアミド、パーム核油脂肪酸モノエタノールアミド、イソドデシル酸モノエタノールアミド、トリデシル酸モノエタノールアミド、イソトリデシル酸モノエタノールアミド、ミリスチン酸モノエタノールアミド、イソテトラデシル酸モノエタノールアミド、ペンタデシル酸モノエタノールアミド、イソペンタデシル酸モノエタノールアミド、パルミチン酸モノエタノールアミド、イソヘキサデシル酸モノエタノールアミド、ヘプタデシル酸モノエタノールアミド、イソヘプタデシル酸モノエタノールアミド、ステアリン酸モノエタノールアミド、イソステアリン酸モノエタノールアミド、オレイン酸モノエタノールアミド、リノール酸モノエタノールアミド、リノレン酸モノエタノールアミド、パーム油脂肪酸モノエタノールアミド、ノナデシル酸モノエタノールアミド、イソノナデシル酸モノエタノールアミド、イコシル酸モノエタノールアミド、イソイコシル酸モノエタノールアミド、ヘンイコシル酸モノエタノールアミド、イソヘンイコシル酸モノエタノールアミド、ドコサン酸モノエタノールアミド、イソドコサン酸モノエタノールアミド、テトラコサン酸モノエタノールアミド等が挙げられる。
【００１７】
さらには、ヘキシル酸ジエタノールアミド、ヘプタン酸ジエタノールアミド、オクチル酸ジエタノールアミド、２−エチルヘキシル酸ジエタノールアミド、ノナン酸ジエタノールアミド、イソノナン酸ジエタノールアミド、デシル酸ジエタノールアミド、イソデシル酸ジエタノールアミド、ウンデシル酸ジエタノールアミド、イソウンデシル酸ジエタノールアミド、ラウリン酸ジエタノールアミド、ヤシ脂肪酸ジエタノールアミド、パーム核油脂肪酸ジエタノールアミド、イソドデシル酸ジエタノールアミド、トリデシル酸ジエタノールアミド、イソトリデシル酸ジエタノールアミド、ミリスチン酸ジエタノールアミド、イソテトラデシル酸ジエタノールアミド、ペンタデシル酸ジエタノールアミド、イソペンタデシル酸ジエタノールアミド、パルミチン酸ジエタノールアミド、イソヘキサデシル酸ジエタノールアミド、ヘプタデシル酸ジエタノールアミド、イソヘプタデシル酸ジエタノールアミド、ステアリン酸ジエタノールアミド、イソステアリン酸ジエタノールアミド、オレイン酸ジエタノールアミド、リノール酸ジエタノールアミド、リノレン酸ジエタノールアミド、パーム油脂肪酸ジエタノールアミド、ノナデシル酸ジエタノールアミド、イソノナデシル酸ジエタノールアミド、イコシル酸ジエタノールアミド、イソイコシル酸ジエタノールアミド、ヘンイコシル酸ジエタノールアミド、イソヘンイコシル酸ジエタノールアミド、ドコサン酸ジエタノールアミド、イソドコサン酸ジエタノールアミド、テトラコサン酸ジエタノールアミド等が挙げられる。
【００１８】
さらにはヘキシル酸ジエタノールアミドのエチレンオキサイド１モル付加物から２０モル付加物、ヘプタン酸ジエタノールアミドのエチレンオキサイド１モル付加物から２０モル付加物、オクチル酸ジエタノールアミドのエチレンオキサイド１モル付加物から２０モル付加物、２−エチルヘキシル酸ジエタノールアミドのエチレンオキサイド１モル付加物から２０モル付加物、ノナン酸ジエタノールアミドのエチレンオキサイド１モル付加物から２０モル付加物、イソノナン酸ジエタノールアミドのエチレンオキサイド１モル付加物から２０モル付加物、デシル酸ジエタノールアミドのエチレンオキサイド１モル付加物から２０モル付加物、イソデシル酸ジエタノールアミドのエチレンオキサイド１モル付加物から２０モル付加物、ウンデシル酸ジエタノールアミドのエチレンオキサイド１モル付加物から２０モル付加物、イソウンデシル酸ジエタノールアミドのエチレンオキサイド１モル付加物から２０モル付加物、ラウリン酸ジエタノールアミドのエチレンオキサイド１モル付加物から２０モル付加物、ヤシ脂肪酸ジエタノールアミドのエチレンオキサイド１モル付加物から２０モル付加物、パーム核油脂肪酸ジエタノールアミドのエチレンオキサイド１モル付加物から２０モル付加物、イソドデシル酸ジエタノールアミドのエチレンオキサイド１モル付加物から２０モル付加物、トリデシル酸ジエタノールアミドのエチレンオキサイド１モル付加物から２０モル付加物、イソトリデシル酸ジエタノールアミドのエチレンオキサイド１モル付加物から２０モル付加物、ミリスチン酸ジエタノールアミドのエチレンオキサイド１モル付加物から２０モル付加物、イソテトラデシル酸ジエタノールアミドのエチレンオキサイド１モル付加物から２０モル付加物、ペンタデシル酸ジエタノールアミドのエチレンオキサイド１モル付加物から２０モル付加物、イソペンタデシル酸ジエタノールアミドのエチレンオキサイド１モル付加物から２０モル付加物、パルミチン酸ジエタノールアミドのエチレンオキサイド１モル付加物から２０モル付加物、イソヘキサデシル酸ジエタノールアミドのエチレンオキサイド１モル付加物から２０モル付加物、ヘプタデシル酸ジエタノールアミドのエチレンオキサイド１モル付加物から２０モル付加物、イソヘプタデシル酸ジエタノールアミドのエチレンオキサイド１モル付加物から２０モル付加物、ステアリン酸ジエタノールアミドのエチレンオキサイド１モル付加物から２０モル付加物、イソステアリン酸ジエタノールアミドのエチレンオキサイド１モル付加物から２０モル付加物、オレイン酸ジエタノールアミドのエチレンオキサイド１モル付加物から２０モル付加物、リノール酸ジエタノールアミドのエチレンオキサイド１モル付加物から２０モル付加物、リノレン酸ジエタノールアミドのエチレンオキサイド１モル付加物から２０モル付加物、パーム油脂肪酸ジエタノールアミドのエチレンオキサイド１モル付加物から２０モル付加物、ノナデシル酸ジエタノールアミドのエチレンオキサイド１モル付加物から２０モル付加物、イソノナデシル酸ジエタノールアミドのエチレンオキサイド１モル付加物から２０モル付加物、イコシル酸ジエタノールアミドのエチレンオキサイド１モル付加物から２０モル付加物、イソイコシル酸ジエタノールアミドのエチレンオキサイド１モル付加物から２０モル付加物、ヘンイコシル酸ジエタノールアミドのエチレンオキサイド１モル付加物から２０モル付加物、イソヘンイコシル酸ジエタノールアミドのエチレンオキサイド１モル付加物から２０モル付加物、ドコサン酸ジエタノールアミドのエチレンオキサイド１モル付加物から２０モル付加物、イソドコサン酸ジエタノールアミドのエチレンオキサイド１モル付加物から２０モル付加物、テトラコサン酸ジエタノールアミドのエチレンオキサイド１モル付加物から２０モル付加物等が挙げられる。
【００１９】
さらにはヘキシル酸モノイソプロパノールアミド、ヘプタン酸モノイソプロパノールアミド、オクチル酸モノイソプロパノールアミド、２−エチルヘキシル酸モノイソプロパノールアミド、ノナン酸モノイソプロパノールアミド、イソノナン酸モノイソプロパノールアミド、デシル酸モノイソプロパノールアミド、イソデシル酸モノイソプロパノールアミド、ウンデシル酸モノイソプロパノールアミド、イソウンデシル酸モノイソプロパノールアミド、ラウリン酸モノイソプロパノールアミド、ヤシ脂肪酸モノイソプロパノールアミド、パーム核油脂肪酸モノイソプロパノールアミド、イソドデシル酸モノイソプロパノールアミド、トリデシル酸モノイソプロパノールアミド、イソトリデシル酸モノイソプロパノールアミド、ミリスチン酸モノイソプロパノールアミド、イソテトラデシル酸モノイソプロパノールアミド、ペンタデシル酸モノイソプロパノールアミド、イソペンタデシル酸モノイソプロパノールアミド、パルミチン酸モノイソプロパノールアミド、イソヘキサデシル酸モノイソプロパノールアミド、ヘプタデシル酸モノイソプロパノールアミド、イソヘプタデシル酸モノイソプロパノールアミド、ステアリン酸モノイソプロパノールアミド、イソステアリン酸モノイソプロパノールアミド、オレイン酸モノイソプロパノールアミド、リノール酸モノイソプロパノールアミド、リノレン酸モノイソプロパノールアミド、パーム油脂肪酸モノイソプロパノールアミド、ノナデシル酸モノイソプロパノールアミド、イソノナデシル酸モノイソプロパノールアミド、イコシル酸モノイソプロパノールアミド、イソイコシル酸モノイソプロパノールアミド、ヘンイコシル酸モノイソプロパノールアミド、イソヘンイコシル酸モノイソプロパノールアミド、ドコサン酸モノイソプロパノールアミド、イソドコサン酸モノイソプロパノールアミド、テトラコサン酸モノイソプロパノールアミド等が挙げられる。
【００２０】
さらにはヘキシル酸ジイソプロパノールアミド、ヘプタン酸ジイソプロパノールアミド、オクチル酸ジイソプロパノールアミド、２−エチルヘキシル酸ジイソプロパノールアミド、ノナン酸ジイソプロパノールアミド、イソノナン酸ジイソプロパノールアミド、デシル酸ジイソプロパノールアミド、イソデシル酸ジイソプロパノールアミド、ウンデシル酸ジイソプロパノールアミド、イソウンデシル酸ジイソプロパノールアミド、ラウリン酸ジイソプロパノールアミド、ヤシ脂肪酸ジイソプロパノールアミド、パーム核油脂肪酸ジイソプロパノールアミド、イソドデシル酸ジイソプロパノールアミド、トリデシル酸ジイソプロパノールアミド、イソトリデシル酸ジイソプロパノールアミド、ミリスチン酸ジイソプロパノールアミド、イソテトラデシル酸ジイソプロパノールアミド、ペンタデシル酸ジイソプロパノールアミド、イソペンタデシル酸ジイソプロパノールアミド、パルミチン酸ジイソプロパノールアミド、イソヘキサデシル酸ジイソプロパノールアミド、ヘプタデシル酸ジイソプロパノールアミド、イソヘプタデシル酸ジイソプロパノールアミド、ステアリン酸ジイソプロパノールアミド、イソステアリン酸ジイソプロパノールアミド、オレイン酸ジイソプロパノールアミド、リノール酸ジイソプロパノールアミド、リノレン酸ジイソプロパノールアミド、パーム油脂肪酸ジイソプロパノールアミド、ノナデシル酸ジイソプロパノールアミド、イソノナデシル酸ジイソプロパノールアミド、イコシル酸ジイソプロパノールアミド、イソイコシル酸ジイソプロパノールアミド、ヘンイコシル酸ジイソプロパノールアミド、イソヘンイコシル酸ジイソプロパノールアミド、ドコサン酸ジイソプロパノールアミド、イソドコサン酸ジイソプロパノールアミド、テトラコサン酸ジイソプロパノールアミド等が挙げられる。
【００２１】
さらにはヘキシル酸ジイソプロパノールアミドのプロピレンオキサイド１モル付加物から２０モル付加物、ヘプタン酸ジイソプロパノールアミドのプロピレンオキサイド１モル付加物から２０モル付加物、オクチル酸ジイソプロパノールアミドのプロピレンオキサイド１モル付加物から２０モル付加物、２−エチルヘキシル酸ジイソプロパノールアミドのプロピレンオキサイド１モル付加物から２０モル付加物、ノナン酸ジイソプロパノールアミドのプロピレンオキサイド１モル付加物から２０モル付加物、イソノナン酸ジイソプロパノールアミドのプロピレンオキサイド１モル付加物から２０モル付加物、デシル酸ジイソプロパノールアミドのプロピレンオキサイド１モル付加物から２０モル付加物、イソデシル酸ジイソプロパノールアミドのプロピレンオキサイド１モル付加物から２０モル付加物、ウンデシル酸ジイソプロパノールアミドのプロピレンオキサイド１モル付加物から２０モル付加物、イソウンデシル酸ジイソプロパノールアミドのプロピレンオキサイド１モル付加物から２０モル付加物、ラウリン酸ジイソプロパノールアミドのプロピレンオキサイド１モル付加物から２０モル付加物、ヤシ脂肪酸ジイソプロパノールアミドのプロピレンオキサイド１モル付加物から２０モル付加物、パーム核油脂肪酸ジイソプロパノールアミドのプロピレンオキサイド１モル付加物から２０モル付加物、イソドデシル酸ジイソプロパノールアミドのプロピレンオキサイド１モル付加物から２０モル付加物、トリデシル酸ジイソプロパノールアミドのプロピレンオキサイド１モル付加物から２０モル付加物、イソトリデシル酸ジイソプロパノールアミドのプロピレンオキサイド１モル付加物から２０モル付加物、ミリスチン酸ジイソプロパノールアミドのプロピレンオキサイド１モル付加物から２０モル付加物、イソテトラデシル酸ジイソプロパノールアミドのプロピレンオキサイド１モル付加物から２０モル付加物、ペンタデシル酸ジイソプロパノールアミドのプロピレンオキサイド１モル付加物から２０モル付加物、イソペンタデシル酸ジイソプロパノールアミドのプロピレンオキサイド１モル付加物から２０モル付加物、パルミチン酸ジイソプロパノールアミドのプロピレンオキサイド１モル付加物から２０モル付加物、イソヘキサデシル酸ジイソプロパノールアミドのプロピレンオキサイド１モル付加物から２０モル付加物、ヘプタデシル酸ジイソプロパノールアミドのプロピレンオキサイド１モル付加物から２０モル付加物、イソヘプタデシル酸ジイソプロパノールアミドのプロピレンオキサイド１モル付加物から２０モル付加物、ステアリン酸ジイソプロパノールアミドのプロピレンオキサイド１モル付加物から２０モル付加物、イソステアリン酸ジイソプロパノールアミドのプロピレンオキサイド１モル付加物から２０モル付加物、オレイン酸ジイソプロパノールアミドのプロピレンオキサイド１モル付加物から２０モル付加物、リノール酸ジイソプロパノールアミドのプロピレンオキサイド１モル付加物から２０モル付加物、リノレン酸ジイソプロパノールアミドのプロピレンオキサイド１モル付加物から２０モル付加物、パーム油脂肪酸ジイソプロパノールアミドのプロピレンオキサイド１モル付加物から２０モル付加物、ノナデシル酸ジイソプロパノールアミドのプロピレンオキサイド１モル付加物から２０モル付加物、イソノナデシル酸ジイソプロパノールアミドのプロピレンオキサイド１モル付加物から２０モル付加物、イコシル酸ジイソプロパノールアミドのプロピレンオキサイド１モル付加物から２０モル付加物、イソイコシル酸ジイソプロパノールアミドのプロピレンオキサイド１モル付加物から２０モル付加物、ヘンイコシル酸ジイソプロパノールアミドのプロピレンオキサイド１モル付加物から２０モル付加物、イソヘンイコシル酸ジイソプロパノールアミドのプロピレンオキサイド１モル付加物から２０モル付加物、ドコサン酸ジイソプロパノールアミドのプロピレンオキサイド１モル付加物から２０モル付加物、イソドコサン酸ジイソプロパノールアミドのプロピレンオキサイド１モル付加物から２０モル付加物、テトラコサン酸ジイソプロパノールアミドのプロピレンオキサイド１モル付加物から２０モル付加物等が挙げられる。
【００２２】
上記例示した中でも、前記アミド誘導体が前記アミド化合物１モルに対して前記アルキレンオキサイドを１〜１５モルの割合で付加させた構造のものが好ましく、前記アミド誘導体が前記アミド化合物１モルに対して前記アルキレンオキサイドを１〜４モルの割合で付加させた構造のものが更に好ましい。かかる範囲に規定することにより、本発明の効果をより向上できる。また、無機繊維と熱可塑性樹脂との接着性を向上できる。
【００２３】
本実施形態の含浸性向上剤に含まれるアミド化合物にアルキレンオキサイドを付加させた構造のアミド誘導体に使用されるアミド化合物の具体例としては、例えばヘキシル酸アミド、ヘプタン酸アミド、オクチル酸アミド、２−エチルヘキシル酸アミド、ノナン酸アミド、イソノナン酸アミド、デシル酸アミド、イソデシル酸アミド、ウンデシル酸アミド、イソウンデシル酸アミド、ラウリン酸アミド、ヤシ脂肪酸アミド、パーム核油脂肪酸アミド、イソドデシル酸アミド、トリデシル酸アミド、イソトリデシル酸アミド、ミリスチン酸アミド、イソテトラデシル酸アミド、ペンタデシル酸アミド、イソペンタデシル酸アミド、パルミチン酸アミド、イソヘキサデシル酸アミド、ヘプタデシル酸アミド、イソヘプタデシル酸アミド、ステアリン酸アミド、イソステアリン酸アミド、オレイン酸アミド、リノール酸アミド、リノレン酸アミド、パーム油脂肪酸アミド、ノナデシル酸アミド、イソノナデシル酸アミド、イコシル酸アミド、イソイコシル酸アミド、ヘンイコシル酸アミド、イソヘンイコシル酸アミド、ドコサン酸アミド、イソドコサン酸アミド、テトラコサン酸アミド等が挙げられる。これらの中でも本発明の効果を向上させる観点からヘキシル酸アミド、ヘプタン酸アミド、オクチル酸アミド、２−エチルヘキシル酸アミド、ノナン酸アミド、イソノナン酸アミド、デシル酸アミド、イソデシル酸アミド、ウンデシル酸アミド、イソウンデシル酸アミド、ラウリン酸アミド、ヤシ脂肪酸アミド、パーム核油脂肪酸アミド、イソドデシル酸アミド、トリデシル酸アミド、イソトリデシル酸アミド、ミリスチン酸アミド、イソテトラデシル酸アミド、ペンタデシル酸アミド、イソペンタデシル酸アミド、パルミチン酸アミド、イソヘキサデシル酸アミド、ヘプタデシル酸アミド、イソヘプタデシル酸アミド、ステアリン酸アミド、イソステアリン酸アミド、オレイン酸アミド、リノール酸アミド、リノレン酸アミド、パーム油脂肪酸アミド、ノナデシル酸アミド、イソノナデシル酸アミド、イコシル酸アミド、イソイコシル酸アミド等の炭素数６〜２０のカルボン酸とアミンとをアミド化した構造のものが好ましい。
【００２４】
本実施形態の含浸性向上剤に含まれるアミド化合物にアルキレンオキサイドを付加させた構造のアミド誘導体に使用されるアルキレンオキサイドの具体例としては、特に制限はないが、例えばエチレンオキサイド、プロピレンオキサイド等が挙げられる。これらの中で本発明の効果をより向上させる観点からエチレンオキサイドが好ましい。
【００２５】
本実施形態の含浸性向上剤は、無機繊維と熱可塑性樹脂との含浸性を向上させるために用いられる。本実施形態の含浸性向上剤に適用される無機繊維の具体例としては、特に制限はなく、例えばガラス繊維、炭素繊維、セラミック繊維、金属繊維、鉱物繊維、岩石繊維、スラッグ繊維等が挙げられる。これらの中でも本発明の効果をより有効に発現できる観点から炭素繊維が好ましい。炭素繊維の種類としては、例えばポリアクリロニトリル系炭素繊維、ピッチ系炭素繊維、リサイクル炭素繊維等が挙げられ、本実施形態において何れの炭素繊維でも用いることができる。
【００２６】
本実施形態の含浸性向上剤に適用される熱可塑性樹脂の具体例としては、特に制限はなく、例えばポリアミド系樹脂、ポリオレフィン系樹脂、ポリカーボネート樹脂、ポリエステル樹脂、ポリアセタール樹脂、ＡＢＳ樹脂、フェノキシ樹脂、ポリメチルメタクリレート樹脂、ポリフェニレンサルフィド樹脂、ポリエーテルイミド樹脂、ポリエーテルケトン樹脂、ポリエーテルエーテルケトン樹脂等が挙げられる。これらの中でも本発明の効果をより有効に発現できる観点からポリアミド系樹脂、ポリオレフィン系樹脂であるポリプロピレン系樹脂が好ましい。
【００２７】
本実施形態の含浸性向上剤によれば、以下のような効果を得ることができる。
（１）本実施形態の含浸性向上剤では、アミド化合物にアルキレンオキサイドを付加させた構造のアミド誘導体を含むように構成した。したがって、熱可塑性樹脂と無機繊維との含浸性を向上できる。また、無機繊維と熱可塑性樹脂との接着性を向上できる。
【００２８】
（第２実施形態）
次に、本発明に係る繊維強化熱可塑性樹脂複合材料の製造方法（以下、本製造方法という）を具体化した第２実施形態について説明する。第２実施形態について、下記の記載以外は、第１実施形態と同様の構成が適用される。
【００２９】
本製造方法は、第１実施形態の含浸性向上剤を無機繊維に塗布する工程、第１実施形態の含浸性向上剤を熱可塑性樹脂に塗布する工程、及び第１実施形態の含浸性向上剤と熱可塑性樹脂とを混合する工程から選ばれる少なくとも一つの工程を含む製造方法である。
【００３０】
本実施形態の含浸性向上剤を無機繊維に塗布する工程を含む繊維強化熱可塑性複合材料の製造方法としては、まず無機繊維を製造した後に例えばローラー接触法、ガイドノズル法、スプレー法、ローラー浸漬法等の方法で第１実施形態の含浸性向上剤を無機繊維に塗布する工程が行われる。次にかかる無機繊維を熱可塑性樹脂に含浸させることにより繊維強化熱可塑性樹脂複合材料を製造する方法が挙げられる。このときの無機繊維の形態としては特に制限はなく、例えば長繊維状、短繊維状、不織布状等の形態が挙げられる。
【００３１】
本実施形態の含浸性向上剤を熱可塑性樹脂に塗布する工程を含む繊維強化熱可塑性樹脂複合材料の製造方法としては、例えばまず熱可塑性樹脂を繊維状にした後に例えばローラー接触法、ガイドノズル法、スプレー法、ローラー浸漬法等の方法で第１実施形態の含浸性向上剤を熱可塑性樹脂に塗布する工程が行われる。次に無機繊維をかかる熱可塑性樹脂に含浸させることにより繊維強化熱可塑性樹脂複合材料を製造する方法が挙げられる。このときの熱可塑性樹脂を繊維状にしたもの又は無機繊維の形態としては特に制限はなく、例えば長繊維状、短繊維状、不織布状等の形態が挙げられる。
【００３２】
または、まず熱可塑性樹脂をペレット状にした後に例えば混合法、スプレー法、浸漬法等の方法で第１実施形態の含浸性向上剤を熱可塑性樹脂に塗布する工程が行われる。次に無機繊維をかかる熱可塑性樹脂に含浸させることにより繊維強化熱可塑性樹脂複合材料を製造する方法が挙げられる。このときの無機繊維の形態としては特に制限はなく、例えば長繊維状、短繊維状、不織布状等の形態が挙げられる。
【００３３】
本実施形態の含浸性向上剤と熱可塑性樹脂とを混合する工程を含む繊維強化熱可塑性樹脂複合材料の製造方法としては、例えばまず熱可塑性樹脂と第１実施形態の含浸性向上剤をあらかじめ混錬して例えばペレット状又は繊維状にする工程が行われる。次に無機繊維とかかる熱可塑性樹脂に含浸させることにより繊維強化熱可塑性樹脂複合材料を製造する方法が挙げられる。このときの熱可塑性樹脂を繊維状にしたもの又は無機繊維の形態としては特に制限はなく、例えば長繊維状、短繊維状、不織布状等の形態が挙げられる。
【００３４】
本製造方法において、第１実施形態の含浸性向上剤を塗布、又は混錬する形態としては特に制限はないが、例えば含浸性向上剤をそのまま使用する方法、エマルションにして使用する方法、潤滑剤、界面活性剤、溶剤等の希釈剤に希釈して使用する方法等が挙げられる。
【００３５】
（第３実施形態）
次に、本発明に係る繊維強化熱可塑性樹脂複合材料を具体化した第３実施形態について説明する。第３実施形態について、下記の記載以外は、第１，２実施形態と同様の構成が適用される。本実施形態の繊維強化熱可塑性樹脂複合材料は、第１実施形態の含浸性向上剤を含むことを特徴とする繊維強化熱可塑性樹脂複合材料である。本実施形態の繊維強化熱可塑性樹脂複合材料の製造方法は、第２実施形態の製造方法を適宜採用することができる。
【００３６】
上記実施形態の繊維強化熱可塑性樹脂複合材料、及びその製造方法によれば、第１実施形態の効果に加えて、以下のような効果を得ることができる。
（２）上記実施形態では、熱可塑性樹脂の無機繊維に対する優れた含浸性により、繊維強化熱可塑性樹脂複合材料を均質に効率的に製造することができる。また、上記実施形態では、熱可塑性樹脂の無機繊維に対する優れた接着性により、機械特性等の各種特性に優れる繊維強化熱可塑性樹脂複合材料が得られる。
【００３７】
なお、上記実施形態は以下のように変更してもよい。
・上記実施形態の含浸性向上剤には、本発明の効果を阻害しない範囲内において、含浸性向上剤の品質保持のための安定化剤や制電剤として、つなぎ剤、酸化防止剤、紫外線吸収剤等の通常含浸性向上剤に用いられる成分をさらに配合してもよい。
【００３８】
・第１実施形態の含浸性向上剤を熱可塑性樹脂又は無機繊維に付着させる割合に特に制限はないが、含浸性向上剤（溶媒を含まない）を熱可塑性樹脂又は無機繊維に対し０．１〜５質量％となるように付着させることが好ましく、０．５〜３質量％となるように付着させることがより好ましい。かかる構成により、本発明の効果をより向上させる。第１実施形態の含浸性向上剤を合成繊維に付着させる際の形態としては、例えば有機溶媒溶液、水性液等が挙げられる。
【実施例】
【００３９】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００４０】
試験区分１（本発明のアミド誘導体の調製）
・アミド誘導体Ａ−１の調製：
窒素雰囲気下でフラスコにヤシ脂肪酸メチルエステル２３０部とジエタノールアミン１０５部とソジウムメチラート１部を加えて撹拌しながら減圧下８５℃に加熱して１時間反応させた後、撹拌しながら減圧下１００℃に加熱して３時間反応を実施することでヤシ脂肪酸ジエタノールアミドＡ−１を得た。
【００４１】
・アミド誘導体Ａ−２の調製：
窒素雰囲気下でフラスコにラウリン酸メチルエステル２１４部とモノエタノールアミン６１部とソジウムメチラート１部を加えて撹拌しながら減圧下８５℃に加熱して１時間反応させた後、撹拌しながら減圧下１００℃に加熱して３時間反応を実施することでラウリン酸モノエタノールアミドＡ−２を得た。
【００４２】
・アミド誘導体Ａ−３の調製：
窒素雰囲気下でフラスコにステアリン酸メチルエステル２９９部とジエタノールアミン１０５部とソジウムメチラート１部を加えて撹拌しながら減圧下８５℃に加熱して１時間反応させた後、撹拌しながら減圧下１００℃に加熱して３時間反応を実施することでステアリン酸ジエタノールアミドＡ−３を得た。
【００４３】
・アミド誘導体Ａ−４の調製：
窒素雰囲気下でフラスコにオレイン酸メチルエステル２９６部とジエタノールアミン１０５部とソジウムメチラート１部を加えて撹拌しながら減圧下８５℃に加熱して１時間反応させた後、撹拌しながら減圧下１００℃に加熱して３時間反応を実施することでオレイン酸ジエタノールアミドＡ−４を得た。
【００４４】
・アミド誘導体Ａ−５の調製：
窒素雰囲気下でフラスコにパルミチン酸メチルエステル２７０部とモノエタノールアミン６１部とソジウムメチラート１部を加えて撹拌しながら減圧下８５℃に加熱して１時間反応させた後、撹拌しながら減圧下１００℃に加熱して３時間反応を実施することでパルミチン酸モノエタノールアミドＡ−５を得た。
【００４５】
・アミド誘導体Ａ−６の調製：
窒素雰囲気下でフラスコにオクチル酸メチルエステル１５８部とジエタノールアミン１０５部とソジウムメチラート１部を加えて撹拌しながら減圧下８５℃に加熱して１時間反応させた後、撹拌しながら減圧下１００℃に加熱して３時間反応を実施することでオクチル酸ジエタノールアミドを得た。得られたオクチル酸ジエタノールアミド２３１部と水酸化ナトリウム１部をオートクレーブに加えて撹拌しながら減圧下１２０℃で脱水後、撹拌しながら１３０℃に加熱してエチレンオキサイド８８部を徐々に添加後、１時間加熱撹拌を継続して反応を完了させた。その後、ろ過処理を行うことでオクチル酸ジエタノールアミドのエチレンオキサイド２モル付加物Ａ−６を得た。
【００４６】
・アミド誘導体Ａ−７の調製：
窒素雰囲気下でフラスコにヤシ脂肪酸メチルエステル２３０部とモノイソプロパノールアミド７５部とソジウムメチラート１部を加えて撹拌しながら減圧下８５℃に加熱して１時間反応させた後、撹拌しながら減圧下１００℃に加熱して３時間反応を実施することでヤシ脂肪酸モノイソプロパノールアミドＡ−７を得た。
【００４７】
・アミド誘導体Ａ−８の調製：
窒素雰囲気下でフラスコにラウリン酸メチルエステル２１４部とジイソプロパノールアミド１３３部とソジウムメチラート１部を加えて撹拌しながら減圧下８５℃に加熱して１時間反応させた後、撹拌しながら減圧下１００℃に加熱して３時間反応を実施することでラウリン酸ジイソプロパノールアミドＡ−８を得た。
【００４８】
・アミド誘導体Ａ−９の調製：
窒素雰囲気下でフラスコにオレイン酸メチルエステル２９６部とジエタノールアミン１０５部とソジウムメチラート１部を加えて撹拌しながら減圧下８５℃に加熱して１時間反応させた後、撹拌しながら減圧下１００℃に加熱して３時間反応を実施することでオレイン酸ジエタノールアミドを得た。得られたオレイン酸ジエタノールアミド２３１部と水酸化ナトリウム１部をオートクレーブに加えて撹拌しながら減圧下１２０℃で脱水後、撹拌しながら１３０℃に加熱してエチレンオキサイド３５２部を徐々に添加後、１時間加熱撹拌を継続して反応を完了させた。その後、ろ過処理を行うことでオレイン酸ジエタノールアミドのエチレンオキサイド８モル付加物Ａ−９を得た。
【００４９】
表１において、アミド誘導体Ａ−１〜９を構成する脂肪酸の種類、アルキレンオキサイドの種類及び付加モル数を示す。
【００５０】
【表１】
2020117833.tif 000002
試験区分２（評価用試料の調製）
・実施例１：試験区分１で調製したヤシ脂肪酸ジエタノールアミドＡ−１を７０部とジエタノールアミンＢ−１を３０部とをよく混合したものをイオン交換水４９００部で希釈して固形分が２％の水性液を作成した。この水性液を不織布状の炭素繊維に固形分として２％付与されるようにスプレー法にて給油することで実施例１の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５１】
・実施例２：試験区分１で調製したラウリン酸モノエタノールアミドＡ−２を８０部とモノエタノールアミンＢ−２を２０部とをよく混合したものをイオン交換水４９００部で希釈して固形分が２％の水性液を作成した。この水性液を不織布状の炭素繊維に固形分として２％付与されるようにスプレー法にて給油することで実施例２の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５２】
・実施例３：試験区分１で調製したラウリン酸モノエタノールアミドＡ−２の１００部をイオン交換水４９００部で希釈して固形分が２％の水性液を作成した。この水性液を不織布状の炭素繊維に固形分として２％付与されるようにローラー浸漬法にて給油することで実施例３の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５３】
・実施例４：試験区分１で調製したステアリン酸ジエタノールアミドＡ−３の１００部をイオン交換水４９００部で希釈して固形分が２％の水性液を作成した。この水性液を不織布状の炭素繊維に固形分として２％付与されるようにローラー浸漬法にて給油することで実施例４の含浸性向上剤が付与された不織布状炭素繊維を調製した。得られた含浸性向上剤が付与された不織布状炭素繊維と含浸性向上剤が付与されていないペレット状のポリプロピレン樹脂を以下試験区分３の評価に供した。
【００５４】
・実施例５：試験区分１で調製したオレイン酸ジエタノールアミドＡ−４の６０部とイソトリデシルアルコールのエチレンオキサイド平均９モル付加物Ｂ−３の４０部をよく混合したものをイオン交換水４９００部で希釈して固形分が２％の水性液を作成した。この水性液を不織布状の炭素繊維に固形分として２％付与されるようにスプレー法にて給油することで実施例５の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５５】
・実施例６：試験区分１で調製したパルミチン酸モノエタノールアミドＡ−５の１００部をイオン交換水４９００部で希釈して固形分が２％の水性液を作成した。この水性液をペレット状のポリアミド樹脂に固形分として２％付与されるようにスプレー法にて給油することで実施例６の含浸性向上剤が付与されたポリアミド樹脂を調製した。得られた含浸性向上剤が付与されたポリアミド樹脂と含浸性向上剤が付与されていない不織布状炭素繊維を以下試験区分３の評価に供した。
【００５６】
・実施例７：試験区分１で調製したパルミチン酸モノエタノールアミドＡ−５の１００部をイオン交換水４９００部で希釈して固形分が２％の水性液を作成した。この水性液をペレット状のポリアミド樹脂、及び、不織布状炭素繊維に固形分として２％付与されるようにそれぞれスプレー法にて給油することで実施例７の含浸性向上剤が付与されたポリアミド樹脂、及び、含浸性向上剤が付与された不織布状炭素繊維を調製した。得られた含浸性向上剤が付与されたポリアミド樹脂と含浸性向上剤が付与された不織布状炭素繊維を以下試験区分３の評価に供した。
【００５７】
・実施例８：試験区分１で調製したヤシ脂肪酸ジエタノールアミドＡ−１を３０部と試験区分１で調製したラウリン酸モノエタノールアミドを３０部とトリスチレン化フェノールのエチレンオキサイド平均３４モル付加物Ｂ−４を４０部とをよく混合したものをイオン交換水４９００部で希釈して固形分が２％の水性液を作成した。この水性液をペレット状のポリプロピレン樹脂に固形分として２％付与されるようにスプレー法にて給油することで実施例８の含浸性向上剤が付与されたペレット状のポリプロピレン樹脂を調製した。得られた含浸性向上剤が付与されたペレット状のポリプロピレン樹脂と含浸性向上剤が付与されていない不織布状炭素繊維を以下試験区分３の評価に供した。
【００５８】
・実施例９：試験区分１で調製したステアリン酸ジエタノールアミドＡ−３を４０部と試験区分１で調製したオレイン酸ジエタノールアミドを６０部とをよく混合したものをイオン交換水４９００部で希釈して固形分が２％の水性液を作成した。この水性液をペレット状のポリアミド樹脂に固形分として２％付与されるようにスプレー法にて給油することで実施例９の含浸性向上剤が付与されたペレット状のポリアミド樹脂を調製した。得られた含浸性向上剤が付与されたペレット状のポリアミド樹脂と含浸性向上剤が付与されていない不織布状炭素繊維を以下試験区分３の評価に供した。
【００５９】
・実施例１０：試験区分１で調製したオクチル酸ジエタノールアミドのエチレンオキサイド２モル付加物Ａ−６の１００部をイオン交換水４９００部で希釈して固形分が２％の水性液を作成した。この水性液を不織布状炭素繊維に固形分として２％付与されるようにスプレー法にて給油することで実施例１０の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６０】
・実施例１１：試験区分１で調製したヤシ脂肪酸モノイソプロパノールアミドＡ−７の１００部をイオン交換水４９００部で希釈して固形分が２％の水性液を作成した。この水性液を不織布状炭素繊維に固形分として２％付与されるようにスプレー法にて給油することで実施例１１の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６１】
・実施例１２：試験区分１で調製したラウリン酸ジイソプロパノールアミドＡ−８の１００部をイオン交換水４９００部で希釈して固形分が２％の水性液を作成した。この水性液を不織布状炭素繊維に固形分として２％付与されるようにスプレー法にて給油することで実施例１２の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６２】
・実施例１３：試験区分１で調製したオレイン酸ジエタノールアミドのエチレンオキサイド８モル付加物Ａ−９の１００部をイオン交換水４９００部で希釈して固形分が２％の水性液を作成した。この水性液を不織布状炭素繊維に固形分として２％付与されるようにスプレー法にて給油することで実施例１３の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６３】
・比較例１：ポリエチレンイミンＢ−５の１００部をイオン交換水４９００部で分散希釈して固形分が２％の水分散液を作成した。この水分散液を不織布状炭素繊維に固形分として２％付与されるようにローラー浸漬法にて給油することで比較例１のポリエチレンイミンＢ−５が付与された不織布状炭素繊維を調製した。得られたポリエチレンイミンＢ−５が付与された不織布状炭素繊維と含浸性向上剤が付与されていないポリアミド樹脂とを試験区分３の評価に供した。
【００６４】
表２において、各例で使用したアミド誘導体、その他成分、及び熱可塑性樹脂の種類を示す。また、各成分の含有量の合計を１００質量部とした場合の各成分の比率（部）を示す。
【００６５】
【表２】
2020117833.tif 000003
表２において、
Ｂ−１：ジエタノールアミン、
Ｂ−２：モノエタノールアミン、
Ｂ−３：イソトリデシルアルコールのエチレンオキサイド平均９モル付加物、
Ｂ−４：トリスチレン化フェノールのエチレンオキサイド平均３４モル付加物、
Ｂ−５：ポリエチレンイミン、
を示す。
【００６６】
試験区分３（評価）
・含浸性の評価
試験区分２で調製した各例の熱可塑性樹脂０．５ｇと不織布状炭素繊維を１０ｃｍ四方にカットしたものを２枚とポリテトラフルオロエチレンシート（テフロンシート：デュポン社製）を２枚用意した。テフロンシート、１０ｃｍ四方にカットした不織布状炭素繊維、熱可塑性樹脂０．５ｇ、１０ｃｍ四方にカットした不織布状炭素繊維、テフロンシートの順にサンドイッチ状にした。その後、３００℃に温めたホットプレス機（アズワン社製、高温熱プレス機０〜１ｔＨ４００−０１）で１ＭＰａの圧力で３０秒プレスした後、テフロンシート側に含浸されてきた熱可塑性樹脂の量を以下の基準で目視評価を行った。
◎：熱可塑性樹脂がはっきりとテフロンシート側に含浸されているのが確認できる。
〇：熱可塑性樹脂が僅かにテフロンシート側に含浸されているのが確認できる。
×：熱可塑性樹脂がテフロンシート側に含浸されているのが確認できない。
【００６７】
・接着性の評価
接着性は、市販の複合材界面特性評価装置を用いてマイクロドロップレット法によって測定される応力により評価した。図１に複合材界面特性評価装置１０の概略図を示す。
【００６８】
板状の四角枠状のホルダー１１に試験区分２で調製した不織布状炭素繊維から１本の炭素繊維１２を取り出し、緊張した状態でその両端を接着剤１４で固定した。次に、試験区分２で調製した熱可塑性樹脂を直径がほぼ８０μｍの樹脂滴１３となるように炭素繊維１２に付着させ、３００℃の雰囲気下で３分間加熱して固定した。
【００６９】
図示しない装置本体には、一側面において垂直断面が先細状に成型された２枚の板状のブレード１７，１８が、その先端部１７ａ及び１８ａが向かい合わせになる位置状態で取り付けられている。
【００７０】
樹脂滴１３が固定されている炭素繊維１２を２枚のブレード１７，１８の先端部１７ａ，１８ａで挟む位置にて、ホルダー１１を装置本体に固定されている基板１６に取り付けた。基板１６にはロードセル１５が接続され、基板１６に負荷される応力が計測される。
【００７１】
ホルダー１１を１５ｍｍ／分の速度で繊維軸方向に移動させた時に、ブレード１７，１８の先端部１７ａ，１８ａによって樹脂滴１３が炭素繊維１２から剥離する際に生じる最大応力Ｆを、ロードセル１５にて計測した。
【００７２】
計測した値を用いて、下記の数１により界面せん断強度τを算出した。同様の操作を２０回行い、得られた界面せん断強度の平均値を以下の基準により評価した。結果を表２にまとめて示した。
【００７３】
【数１】
2020117833.tif 000004
数１において、
Ｆ：炭素繊維１２から樹脂滴１３が剥離する際に生じる最大応力（Ｎ）。
Ｄ：炭素繊維１２の直径（ｍ）。
Ｌ：樹脂滴１３の引き抜き方向の直径（ｍ）。
◎：界面せん断強度が８０ＭＰａ以上。
〇：界面せん断強度が７０ＭＰａ以上且つ８０ＭＰａ未満。
×：界面せん断強度が７０ＭＰａ未満。
【００７４】
以上、表２の結果からも明らかなように、本発明によれば、無機繊維と熱可塑性樹脂の良好な含浸性と接着性を付与することができるという効果がある。
【符号の説明】
【００７５】
１０…複合材界面特性評価装置、１１…ホルダー、１２…炭素繊維、１３…樹脂滴、１４…接着剤、１５…ロードセル、１６…基板、１７，１８…ブレード。
【図１】
2020117833.tif 000005
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
アミド化合物にアルキレンオキサイドとしてエチレンオキサイドを付加させた構造のアミド誘導体を含むことを特徴とする無機繊維と熱可塑性樹脂との含浸性向上剤。
【請求項２】
前記アミド誘導体が、前記アミド化合物１モルに対し前記アルキレンオキサイドを１〜１５モルの割合で付加させた構造のものである請求項１に記載の含浸性向上剤。
【請求項３】
前記アミド誘導体が、前記アミド化合物１モルに対し前記アルキレンオキサイドを１〜４モルの割合で付加させた構造のものである請求項１に記載の含浸性向上剤。
【請求項４】
前記アミド化合物が、炭素数６〜２０のカルボン酸とアミンとの反応物である請求項１〜３のいずれか一項に記載の含浸性向上剤。
【請求項５】
前記無機繊維が、炭素繊維である請求項１〜４のいずれか一項に記載の含浸性向上剤。
【請求項６】
前記熱可塑性樹脂が、ポリアミド及びポリプロピレンから選ばれる少なくとも一つである請求項１〜５のいずれか一項に記載の含浸性向上剤。
【請求項７】
請求項１〜６のいずれか一項に記載の含浸性向上剤を無機繊維に塗布する工程を含むことを特徴とする繊維強化熱可塑性樹脂複合材料の製造方法。
【請求項８】
請求項１〜６のいずれか一項に記載の含浸性向上剤を熱可塑性樹脂に塗布する工程を含むことを特徴とする繊維強化熱可塑性樹脂複合材料の製造方法。
【請求項９】
請求項１〜６のいずれか一項に記載の含浸性向上剤と熱可塑性樹脂とを混合する工程を含むことを特徴とする繊維強化熱可塑性樹脂複合材料の製造方法。
【請求項１０】
請求項１〜６のいずれか一項に記載の含浸性向上剤を含むことを特徴とする繊維強化熱可塑性樹脂複合材料。
【手続補正２】
【補正対象書類名】明細書
【補正対象項目名】全文
【補正方法】変更
【補正の内容】
【発明の詳細な説明】
【技術分野】
【０００１】
本発明は、無機繊維と熱可塑性樹脂との含浸性向上剤、繊維強化熱可塑性樹脂複合材料、及びその製造方法に関する。
【背景技術】
【０００２】
一般に、炭素繊維等の無機繊維及びポリアミド樹脂等の熱可塑性樹脂を含む材料として繊維強化熱可塑性樹脂複合材料が知られ、建材、輸送機器等の各分野において広く利用されている。炭素繊維等の無機繊維及びポリアミド樹脂等の熱可塑性樹脂との界面の接着性を向上させるためにサイジング剤を無機繊維に付着させる処理が行われている。
【０００３】
従来より、例えば特許文献１に開示の炭素繊維用サイジング剤が知られている。かかる炭素繊維用サイジング剤は、アミノ基又はアミド基を含む化合物（Ａ）をサイジング剤全量の５０質量％以上含み、かつ、エポキシ基又はオキサゾリン基を含む化合物を実質的に含まないサイジング剤（Ｂ）を使用する。また、かかるサイジング剤（Ｂ）を炭素繊維束１００質量部に対して０．１〜２質量部の割合で付着されてなり、炭素繊維束とサイジング剤の接着仕事及び接触角が所定の範囲であるサイジング剤塗布炭素繊維束について開示する。
【先行技術文献】
【特許文献】
【０００４】
【特許文献１】特開２０１８−１３５６２４号公報
【発明の概要】
【発明が解決しようとする課題】
【０００５】
ところが、特許文献１のサイジング剤は、熱可塑性樹脂の無機繊維に対する含浸性が不十分であった。
本発明が解決しようとする課題は、無機繊維と熱可塑性樹脂との含浸性を向上できる含浸性向上剤を提供する処にある。また、かかる含浸性向上剤を用いた繊維強化熱可塑性樹脂複合材料及びその製造方法を提供する処にある。
【課題を解決するための手段】
【０００６】
しかして本発明者らは、前記の課題を解決するべく研究した結果、アミド化合物にアルキレンオキサイドとしてエチレンオキサイドを付加させた構造のアミド誘導体を含むことを特徴とする無機繊維の熱可塑性樹脂との含浸性向上剤が正しく好適であることを見出した。
【０００７】
上記目的を達成するために、本発明の一態様では、アミド化合物にアルキレンオキサイドとしてエチレンオキサイドを付加させた構造のアミド誘導体を含むことを特徴とする無機繊維と熱可塑性樹脂との含浸性向上剤が提供される。
【０００８】
前記アミド誘導体が、前記アミド化合物１モルに対し前記アルキレンオキサイドを１〜１５モルの割合で付加させた構造のものであることが好ましい。
前記アミド誘導体が、前記アミド化合物１モルに対し前記アルキレンオキサイドを１〜４モルの割合で付加させた構造のものであることが好ましい。
【０００９】
前記アミド化合物が、炭素数６〜２０のカルボン酸とアミンとの反応物であることが好ましい。
【００１０】
前記無機繊維が、炭素繊維であることが好ましい。
前記熱可塑性樹脂が、ポリアミド及びポリプロピレンから選ばれる少なくとも一つであることが好ましい。
【００１１】
本発明の別の態様では、前記含浸性向上剤を無機繊維に塗布する工程を含むことを特徴とする繊維強化熱可塑性樹脂複合材料の製造方法が提供される。
本発明の別の態様では、前記含浸性向上剤を熱可塑性樹脂に塗布する工程を含むことを特徴とする繊維強化熱可塑性樹脂複合材料の製造方法が提供される。
【００１２】
本発明の別の態様では、前記含浸性向上剤と熱可塑性樹脂とを混合する工程を含むことを特徴とする繊維強化熱可塑性樹脂複合材料の製造方法が提供される。
本発明の別の態様では、前記含浸性向上剤を含むことを特徴とする繊維強化熱可塑性樹脂複合材料が提供される。
【発明の効果】
【００１３】
本発明によると無機繊維と熱可塑性樹脂との含浸性を向上できる。
【図面の簡単な説明】
【００１４】
【図１】実施例欄における接着性評価のための複合材界面特性評価装置の概略図。
【発明を実施するための形態】
【００１５】
（第１実施形態）
以下、本発明の含浸性向上剤を具体化した第１実施形態を説明する。本実施形態の含浸性向上剤は、アミド化合物にアルキレンオキサイドを付加させた構造のアミド誘導体を含む含浸性向上剤である。
【００１６】
本実施形態の含浸性向上剤に使用されるアミド化合物にアルキレンオキサイドとしてエチレンオキサイドを付加させた構造のアミド誘導体の具体例としては、例えばヘキシル酸モノエタノールアミド、ヘプタン酸モノエタノールアミド、オクチル酸モノエタノールアミド、２−エチルヘキシル酸モノエタノールアミド、ノナン酸モノエタノールアミド、イソノナン酸モノエタノールアミド、デシル酸モノエタノールアミド、イソデシル酸モノエタノールアミド、ウンデシル酸モノエタノールアミド、イソウンデシル酸モノエタノールアミド、ラウリン酸モノエタノールアミド、ヤシ脂肪酸モノエタノールアミド、パーム核油脂肪酸モノエタノールアミド、イソドデシル酸モノエタノールアミド、トリデシル酸モノエタノールアミド、イソトリデシル酸モノエタノールアミド、ミリスチン酸モノエタノールアミド、イソテトラデシル酸モノエタノールアミド、ペンタデシル酸モノエタノールアミド、イソペンタデシル酸モノエタノールアミド、パルミチン酸モノエタノールアミド、イソヘキサデシル酸モノエタノールアミド、ヘプタデシル酸モノエタノールアミド、イソヘプタデシル酸モノエタノールアミド、ステアリン酸モノエタノールアミド、イソステアリン酸モノエタノールアミド、オレイン酸モノエタノールアミド、リノール酸モノエタノールアミド、リノレン酸モノエタノールアミド、パーム油脂肪酸モノエタノールアミド、ノナデシル酸モノエタノールアミド、イソノナデシル酸モノエタノールアミド、イコシル酸モノエタノールアミド、イソイコシル酸モノエタノールアミド、ヘンイコシル酸モノエタノールアミド、イソヘンイコシル酸モノエタノールアミド、ドコサン酸モノエタノールアミド、イソドコサン酸モノエタノールアミド、テトラコサン酸モノエタノールアミド等が挙げられる。
【００１７】
さらには、ヘキシル酸ジエタノールアミド、ヘプタン酸ジエタノールアミド、オクチル酸ジエタノールアミド、２−エチルヘキシル酸ジエタノールアミド、ノナン酸ジエタノールアミド、イソノナン酸ジエタノールアミド、デシル酸ジエタノールアミド、イソデシル酸ジエタノールアミド、ウンデシル酸ジエタノールアミド、イソウンデシル酸ジエタノールアミド、ラウリン酸ジエタノールアミド、ヤシ脂肪酸ジエタノールアミド、パーム核油脂肪酸ジエタノールアミド、イソドデシル酸ジエタノールアミド、トリデシル酸ジエタノールアミド、イソトリデシル酸ジエタノールアミド、ミリスチン酸ジエタノールアミド、イソテトラデシル酸ジエタノールアミド、ペンタデシル酸ジエタノールアミド、イソペンタデシル酸ジエタノールアミド、パルミチン酸ジエタノールアミド、イソヘキサデシル酸ジエタノールアミド、ヘプタデシル酸ジエタノールアミド、イソヘプタデシル酸ジエタノールアミド、ステアリン酸ジエタノールアミド、イソステアリン酸ジエタノールアミド、オレイン酸ジエタノールアミド、リノール酸ジエタノールアミド、リノレン酸ジエタノールアミド、パーム油脂肪酸ジエタノールアミド、ノナデシル酸ジエタノールアミド、イソノナデシル酸ジエタノールアミド、イコシル酸ジエタノールアミド、イソイコシル酸ジエタノールアミド、ヘンイコシル酸ジエタノールアミド、イソヘンイコシル酸ジエタノールアミド、ドコサン酸ジエタノールアミド、イソドコサン酸ジエタノールアミド、テトラコサン酸ジエタノールアミド等が挙げられる。
【００１８】
さらにはヘキシル酸ジエタノールアミドのエチレンオキサイド１モル付加物から２０モル付加物、ヘプタン酸ジエタノールアミドのエチレンオキサイド１モル付加物から２０モル付加物、オクチル酸ジエタノールアミドのエチレンオキサイド１モル付加物から２０モル付加物、２−エチルヘキシル酸ジエタノールアミドのエチレンオキサイド１モル付加物から２０モル付加物、ノナン酸ジエタノールアミドのエチレンオキサイド１モル付加物から２０モル付加物、イソノナン酸ジエタノールアミドのエチレンオキサイド１モル付加物から２０モル付加物、デシル酸ジエタノールアミドのエチレンオキサイド１モル付加物から２０モル付加物、イソデシル酸ジエタノールアミドのエチレンオキサイド１モル付加物から２０モル付加物、ウンデシル酸ジエタノールアミドのエチレンオキサイド１モル付加物から２０モル付加物、イソウンデシル酸ジエタノールアミドのエチレンオキサイド１モル付加物から２０モル付加物、ラウリン酸ジエタノールアミドのエチレンオキサイド１モル付加物から２０モル付加物、ヤシ脂肪酸ジエタノールアミドのエチレンオキサイド１モル付加物から２０モル付加物、パーム核油脂肪酸ジエタノールアミドのエチレンオキサイド１モル付加物から２０モル付加物、イソドデシル酸ジエタノールアミドのエチレンオキサイド１モル付加物から２０モル付加物、トリデシル酸ジエタノールアミドのエチレンオキサイド１モル付加物から２０モル付加物、イソトリデシル酸ジエタノールアミドのエチレンオキサイド１モル付加物から２０モル付加物、ミリスチン酸ジエタノールアミドのエチレンオキサイド１モル付加物から２０モル付加物、イソテトラデシル酸ジエタノールアミドのエチレンオキサイド１モル付加物から２０モル付加物、ペンタデシル酸ジエタノールアミドのエチレンオキサイド１モル付加物から２０モル付加物、イソペンタデシル酸ジエタノールアミドのエチレンオキサイド１モル付加物から２０モル付加物、パルミチン酸ジエタノールアミドのエチレンオキサイド１モル付加物から２０モル付加物、イソヘキサデシル酸ジエタノールアミドのエチレンオキサイド１モル付加物から２０モル付加物、ヘプタデシル酸ジエタノールアミドのエチレンオキサイド１モル付加物から２０モル付加物、イソヘプタデシル酸ジエタノールアミドのエチレンオキサイド１モル付加物から２０モル付加物、ステアリン酸ジエタノールアミドのエチレンオキサイド１モル付加物から２０モル付加物、イソステアリン酸ジエタノールアミドのエチレンオキサイド１モル付加物から２０モル付加物、オレイン酸ジエタノールアミドのエチレンオキサイド１モル付加物から２０モル付加物、リノール酸ジエタノールアミドのエチレンオキサイド１モル付加物から２０モル付加物、リノレン酸ジエタノールアミドのエチレンオキサイド１モル付加物から２０モル付加物、パーム油脂肪酸ジエタノールアミドのエチレンオキサイド１モル付加物から２０モル付加物、ノナデシル酸ジエタノールアミドのエチレンオキサイド１モル付加物から２０モル付加物、イソノナデシル酸ジエタノールアミドのエチレンオキサイド１モル付加物から２０モル付加物、イコシル酸ジエタノールアミドのエチレンオキサイド１モル付加物から２０モル付加物、イソイコシル酸ジエタノールアミドのエチレンオキサイド１モル付加物から２０モル付加物、ヘンイコシル酸ジエタノールアミドのエチレンオキサイド１モル付加物から２０モル付加物、イソヘンイコシル酸ジエタノールアミドのエチレンオキサイド１モル付加物から２０モル付加物、ドコサン酸ジエタノールアミドのエチレンオキサイド１モル付加物から２０モル付加物、イソドコサン酸ジエタノールアミドのエチレンオキサイド１モル付加物から２０モル付加物、テトラコサン酸ジエタノールアミドのエチレンオキサイド１モル付加物から２０モル付加物等が挙げられる。
【００１９】
参考例として、ヘキシル酸モノイソプロパノールアミド、ヘプタン酸モノイソプロパノールアミド、オクチル酸モノイソプロパノールアミド、２−エチルヘキシル酸モノイソプロパノールアミド、ノナン酸モノイソプロパノールアミド、イソノナン酸モノイソプロパノールアミド、デシル酸モノイソプロパノールアミド、イソデシル酸モノイソプロパノールアミド、ウンデシル酸モノイソプロパノールアミド、イソウンデシル酸モノイソプロパノールアミド、ラウリン酸モノイソプロパノールアミド、ヤシ脂肪酸モノイソプロパノールアミド、パーム核油脂肪酸モノイソプロパノールアミド、イソドデシル酸モノイソプロパノールアミド、トリデシル酸モノイソプロパノールアミド、イソトリデシル酸モノイソプロパノールアミド、ミリスチン酸モノイソプロパノールアミド、イソテトラデシル酸モノイソプロパノールアミド、ペンタデシル酸モノイソプロパノールアミド、イソペンタデシル酸モノイソプロパノールアミド、パルミチン酸モノイソプロパノールアミド、イソヘキサデシル酸モノイソプロパノールアミド、ヘプタデシル酸モノイソプロパノールアミド、イソヘプタデシル酸モノイソプロパノールアミド、ステアリン酸モノイソプロパノールアミド、イソステアリン酸モノイソプロパノールアミド、オレイン酸モノイソプロパノールアミド、リノール酸モノイソプロパノールアミド、リノレン酸モノイソプロパノールアミド、パーム油脂肪酸モノイソプロパノールアミド、ノナデシル酸モノイソプロパノールアミド、イソノナデシル酸モノイソプロパノールアミド、イコシル酸モノイソプロパノールアミド、イソイコシル酸モノイソプロパノールアミド、ヘンイコシル酸モノイソプロパノールアミド、イソヘンイコシル酸モノイソプロパノールアミド、ドコサン酸モノイソプロパノールアミド、イソドコサン酸モノイソプロパノールアミド、テトラコサン酸モノイソプロパノールアミド等が挙げられる。
【００２０】
参考例として、ヘキシル酸ジイソプロパノールアミド、ヘプタン酸ジイソプロパノールアミド、オクチル酸ジイソプロパノールアミド、２−エチルヘキシル酸ジイソプロパノールアミド、ノナン酸ジイソプロパノールアミド、イソノナン酸ジイソプロパノールアミド、デシル酸ジイソプロパノールアミド、イソデシル酸ジイソプロパノールアミド、ウンデシル酸ジイソプロパノールアミド、イソウンデシル酸ジイソプロパノールアミド、ラウリン酸ジイソプロパノールアミド、ヤシ脂肪酸ジイソプロパノールアミド、パーム核油脂肪酸ジイソプロパノールアミド、イソドデシル酸ジイソプロパノールアミド、トリデシル酸ジイソプロパノールアミド、イソトリデシル酸ジイソプロパノールアミド、ミリスチン酸ジイソプロパノールアミド、イソテトラデシル酸ジイソプロパノールアミド、ペンタデシル酸ジイソプロパノールアミド、イソペンタデシル酸ジイソプロパノールアミド、パルミチン酸ジイソプロパノールアミド、イソヘキサデシル酸ジイソプロパノールアミド、ヘプタデシル酸ジイソプロパノールアミド、イソヘプタデシル酸ジイソプロパノールアミド、ステアリン酸ジイソプロパノールアミド、イソステアリン酸ジイソプロパノールアミド、オレイン酸ジイソプロパノールアミド、リノール酸ジイソプロパノールアミド、リノレン酸ジイソプロパノールアミド、パーム油脂肪酸ジイソプロパノールアミド、ノナデシル酸ジイソプロパノールアミド、イソノナデシル酸ジイソプロパノールアミド、イコシル酸ジイソプロパノールアミド、イソイコシル酸ジイソプロパノールアミド、ヘンイコシル酸ジイソプロパノールアミド、イソヘンイコシル酸ジイソプロパノールアミド、ドコサン酸ジイソプロパノールアミド、イソドコサン酸ジイソプロパノールアミド、テトラコサン酸ジイソプロパノールアミド等が挙げられる。
【００２１】
参考例として、ヘキシル酸ジイソプロパノールアミドのプロピレンオキサイド１モル付加物から２０モル付加物、ヘプタン酸ジイソプロパノールアミドのプロピレンオキサイド１モル付加物から２０モル付加物、オクチル酸ジイソプロパノールアミドのプロピレンオキサイド１モル付加物から２０モル付加物、２−エチルヘキシル酸ジイソプロパノールアミドのプロピレンオキサイド１モル付加物から２０モル付加物、ノナン酸ジイソプロパノールアミドのプロピレンオキサイド１モル付加物から２０モル付加物、イソノナン酸ジイソプロパノールアミドのプロピレンオキサイド１モル付加物から２０モル付加物、デシル酸ジイソプロパノールアミドのプロピレンオキサイド１モル付加物から２０モル付加物、イソデシル酸ジイソプロパノールアミドのプロピレンオキサイド１モル付加物から２０モル付加物、ウンデシル酸ジイソプロパノールアミドのプロピレンオキサイド１モル付加物から２０モル付加物、イソウンデシル酸ジイソプロパノールアミドのプロピレンオキサイド１モル付加物から２０モル付加物、ラウリン酸ジイソプロパノールアミドのプロピレンオキサイド１モル付加物から２０モル付加物、ヤシ脂肪酸ジイソプロパノールアミドのプロピレンオキサイド１モル付加物から２０モル付加物、パーム核油脂肪酸ジイソプロパノールアミドのプロピレンオキサイド１モル付加物から２０モル付加物、イソドデシル酸ジイソプロパノールアミドのプロピレンオキサイド１モル付加物から２０モル付加物、トリデシル酸ジイソプロパノールアミドのプロピレンオキサイド１モル付加物から２０モル付加物、イソトリデシル酸ジイソプロパノールアミドのプロピレンオキサイド１モル付加物から２０モル付加物、ミリスチン酸ジイソプロパノールアミドのプロピレンオキサイド１モル付加物から２０モル付加物、イソテトラデシル酸ジイソプロパノールアミドのプロピレンオキサイド１モル付加物から２０モル付加物、ペンタデシル酸ジイソプロパノールアミドのプロピレンオキサイド１モル付加物から２０モル付加物、イソペンタデシル酸ジイソプロパノールアミドのプロピレンオキサイド１モル付加物から２０モル付加物、パルミチン酸ジイソプロパノールアミドのプロピレンオキサイド１モル付加物から２０モル付加物、イソヘキサデシル酸ジイソプロパノールアミドのプロピレンオキサイド１モル付加物から２０モル付加物、ヘプタデシル酸ジイソプロパノールアミドのプロピレンオキサイド１モル付加物から２０モル付加物、イソヘプタデシル酸ジイソプロパノールアミドのプロピレンオキサイド１モル付加物から２０モル付加物、ステアリン酸ジイソプロパノールアミドのプロピレンオキサイド１モル付加物から２０モル付加物、イソステアリン酸ジイソプロパノールアミドのプロピレンオキサイド１モル付加物から２０モル付加物、オレイン酸ジイソプロパノールアミドのプロピレンオキサイド１モル付加物から２０モル付加物、リノール酸ジイソプロパノールアミドのプロピレンオキサイド１モル付加物から２０モル付加物、リノレン酸ジイソプロパノールアミドのプロピレンオキサイド１モル付加物から２０モル付加物、パーム油脂肪酸ジイソプロパノールアミドのプロピレンオキサイド１モル付加物から２０モル付加物、ノナデシル酸ジイソプロパノールアミドのプロピレンオキサイド１モル付加物から２０モル付加物、イソノナデシル酸ジイソプロパノールアミドのプロピレンオキサイド１モル付加物から２０モル付加物、イコシル酸ジイソプロパノールアミドのプロピレンオキサイド１モル付加物から２０モル付加物、イソイコシル酸ジイソプロパノールアミドのプロピレンオキサイド１モル付加物から２０モル付加物、ヘンイコシル酸ジイソプロパノールアミドのプロピレンオキサイド１モル付加物から２０モル付加物、イソヘンイコシル酸ジイソプロパノールアミドのプロピレンオキサイド１モル付加物から２０モル付加物、ドコサン酸ジイソプロパノールアミドのプロピレンオキサイド１モル付加物から２０モル付加物、イソドコサン酸ジイソプロパノールアミドのプロピレンオキサイド１モル付加物から２０モル付加物、テトラコサン酸ジイソプロパノールアミドのプロピレンオキサイド１モル付加物から２０モル付加物等が挙げられる。
【００２２】
上記例示した中でも、前記アミド誘導体が前記アミド化合物１モルに対して前記アルキレンオキサイドを１〜１５モルの割合で付加させた構造のものが好ましく、前記アミド誘導体が前記アミド化合物１モルに対して前記アルキレンオキサイドを１〜４モルの割合で付加させた構造のものが更に好ましい。かかる範囲に規定することにより、本発明の効果をより向上できる。また、無機繊維と熱可塑性樹脂との接着性を向上できる。
【００２３】
本実施形態の含浸性向上剤に含まれるアミド化合物にアルキレンオキサイドを付加させた構造のアミド誘導体に使用されるアミド化合物の具体例としては、例えばヘキシル酸アミド、ヘプタン酸アミド、オクチル酸アミド、２−エチルヘキシル酸アミド、ノナン酸アミド、イソノナン酸アミド、デシル酸アミド、イソデシル酸アミド、ウンデシル酸アミド、イソウンデシル酸アミド、ラウリン酸アミド、ヤシ脂肪酸アミド、パーム核油脂肪酸アミド、イソドデシル酸アミド、トリデシル酸アミド、イソトリデシル酸アミド、ミリスチン酸アミド、イソテトラデシル酸アミド、ペンタデシル酸アミド、イソペンタデシル酸アミド、パルミチン酸アミド、イソヘキサデシル酸アミド、ヘプタデシル酸アミド、イソヘプタデシル酸アミド、ステアリン酸アミド、イソステアリン酸アミド、オレイン酸アミド、リノール酸アミド、リノレン酸アミド、パーム油脂肪酸アミド、ノナデシル酸アミド、イソノナデシル酸アミド、イコシル酸アミド、イソイコシル酸アミド、ヘンイコシル酸アミド、イソヘンイコシル酸アミド、ドコサン酸アミド、イソドコサン酸アミド、テトラコサン酸アミド等が挙げられる。これらの中でも本発明の効果を向上させる観点からヘキシル酸アミド、ヘプタン酸アミド、オクチル酸アミド、２−エチルヘキシル酸アミド、ノナン酸アミド、イソノナン酸アミド、デシル酸アミド、イソデシル酸アミド、ウンデシル酸アミド、イソウンデシル酸アミド、ラウリン酸アミド、ヤシ脂肪酸アミド、パーム核油脂肪酸アミド、イソドデシル酸アミド、トリデシル酸アミド、イソトリデシル酸アミド、ミリスチン酸アミド、イソテトラデシル酸アミド、ペンタデシル酸アミド、イソペンタデシル酸アミド、パルミチン酸アミド、イソヘキサデシル酸アミド、ヘプタデシル酸アミド、イソヘプタデシル酸アミド、ステアリン酸アミド、イソステアリン酸アミド、オレイン酸アミド、リノール酸アミド、リノレン酸アミド、パーム油脂肪酸アミド、ノナデシル酸アミド、イソノナデシル酸アミド、イコシル酸アミド、イソイコシル酸アミド等の炭素数６〜２０のカルボン酸とアミンとをアミド化した構造のものが好ましい。
【００２４】
本実施形態の含浸性向上剤に含まれるアミド化合物にアルキレンオキサイドを付加させた構造のアミド誘導体に使用されるアルキレンオキサイドの具体例としては、エチレンオキサイドが適用される。エチレンオキサイドの場合、本発明の効果をより向上させる。その他、アルキレンオキサイドの参考例として例えばプロピレンオキサイド等が挙げられる。
【００２５】
本実施形態の含浸性向上剤は、無機繊維と熱可塑性樹脂との含浸性を向上させるために用いられる。本実施形態の含浸性向上剤に適用される無機繊維の具体例としては、特に制限はなく、例えばガラス繊維、炭素繊維、セラミック繊維、金属繊維、鉱物繊維、岩石繊維、スラッグ繊維等が挙げられる。これらの中でも本発明の効果をより有効に発現できる観点から炭素繊維が好ましい。炭素繊維の種類としては、例えばポリアクリロニトリル系炭素繊維、ピッチ系炭素繊維、リサイクル炭素繊維等が挙げられ、本実施形態において何れの炭素繊維でも用いることができる。
【００２６】
本実施形態の含浸性向上剤に適用される熱可塑性樹脂の具体例としては、特に制限はなく、例えばポリアミド系樹脂、ポリオレフィン系樹脂、ポリカーボネート樹脂、ポリエステル樹脂、ポリアセタール樹脂、ＡＢＳ樹脂、フェノキシ樹脂、ポリメチルメタクリレート樹脂、ポリフェニレンサルフィド樹脂、ポリエーテルイミド樹脂、ポリエーテルケトン樹脂、ポリエーテルエーテルケトン樹脂等が挙げられる。これらの中でも本発明の効果をより有効に発現できる観点からポリアミド系樹脂、ポリオレフィン系樹脂であるポリプロピレン系樹脂が好ましい。
【００２７】
本実施形態の含浸性向上剤によれば、以下のような効果を得ることができる。
（１）本実施形態の含浸性向上剤では、アミド化合物にアルキレンオキサイドを付加させた構造のアミド誘導体を含むように構成した。したがって、熱可塑性樹脂と無機繊維との含浸性を向上できる。また、無機繊維と熱可塑性樹脂との接着性を向上できる。
【００２８】
（第２実施形態）
次に、本発明に係る繊維強化熱可塑性樹脂複合材料の製造方法（以下、本製造方法という）を具体化した第２実施形態について説明する。第２実施形態について、下記の記載以外は、第１実施形態と同様の構成が適用される。
【００２９】
本製造方法は、第１実施形態の含浸性向上剤を無機繊維に塗布する工程、第１実施形態の含浸性向上剤を熱可塑性樹脂に塗布する工程、及び第１実施形態の含浸性向上剤と熱可塑性樹脂とを混合する工程から選ばれる少なくとも一つの工程を含む製造方法である。
【００３０】
本実施形態の含浸性向上剤を無機繊維に塗布する工程を含む繊維強化熱可塑性複合材料の製造方法としては、まず無機繊維を製造した後に例えばローラー接触法、ガイドノズル法、スプレー法、ローラー浸漬法等の方法で第１実施形態の含浸性向上剤を無機繊維に塗布する工程が行われる。次にかかる無機繊維を熱可塑性樹脂に含浸させることにより繊維強化熱可塑性樹脂複合材料を製造する方法が挙げられる。このときの無機繊維の形態としては特に制限はなく、例えば長繊維状、短繊維状、不織布状等の形態が挙げられる。
【００３１】
本実施形態の含浸性向上剤を熱可塑性樹脂に塗布する工程を含む繊維強化熱可塑性樹脂複合材料の製造方法としては、例えばまず熱可塑性樹脂を繊維状にした後に例えばローラー接触法、ガイドノズル法、スプレー法、ローラー浸漬法等の方法で第１実施形態の含浸性向上剤を熱可塑性樹脂に塗布する工程が行われる。次に無機繊維をかかる熱可塑性樹脂に含浸させることにより繊維強化熱可塑性樹脂複合材料を製造する方法が挙げられる。このときの熱可塑性樹脂を繊維状にしたもの又は無機繊維の形態としては特に制限はなく、例えば長繊維状、短繊維状、不織布状等の形態が挙げられる。
【００３２】
または、まず熱可塑性樹脂をペレット状にした後に例えば混合法、スプレー法、浸漬法等の方法で第１実施形態の含浸性向上剤を熱可塑性樹脂に塗布する工程が行われる。次に無機繊維をかかる熱可塑性樹脂に含浸させることにより繊維強化熱可塑性樹脂複合材料を製造する方法が挙げられる。このときの無機繊維の形態としては特に制限はなく、例えば長繊維状、短繊維状、不織布状等の形態が挙げられる。
【００３３】
本実施形態の含浸性向上剤と熱可塑性樹脂とを混合する工程を含む繊維強化熱可塑性樹脂複合材料の製造方法としては、例えばまず熱可塑性樹脂と第１実施形態の含浸性向上剤をあらかじめ混錬して例えばペレット状又は繊維状にする工程が行われる。次に無機繊維とかかる熱可塑性樹脂に含浸させることにより繊維強化熱可塑性樹脂複合材料を製造する方法が挙げられる。このときの熱可塑性樹脂を繊維状にしたもの又は無機繊維の形態としては特に制限はなく、例えば長繊維状、短繊維状、不織布状等の形態が挙げられる。
【００３４】
本製造方法において、第１実施形態の含浸性向上剤を塗布、又は混錬する形態としては特に制限はないが、例えば含浸性向上剤をそのまま使用する方法、エマルションにして使用する方法、潤滑剤、界面活性剤、溶剤等の希釈剤に希釈して使用する方法等が挙げられる。
【００３５】
（第３実施形態）
次に、本発明に係る繊維強化熱可塑性樹脂複合材料を具体化した第３実施形態について説明する。第３実施形態について、下記の記載以外は、第１，２実施形態と同様の構成が適用される。本実施形態の繊維強化熱可塑性樹脂複合材料は、第１実施形態の含浸性向上剤を含むことを特徴とする繊維強化熱可塑性樹脂複合材料である。本実施形態の繊維強化熱可塑性樹脂複合材料の製造方法は、第２実施形態の製造方法を適宜採用することができる。
【００３６】
上記実施形態の繊維強化熱可塑性樹脂複合材料、及びその製造方法によれば、第１実施形態の効果に加えて、以下のような効果を得ることができる。
（２）上記実施形態では、熱可塑性樹脂の無機繊維に対する優れた含浸性により、繊維強化熱可塑性樹脂複合材料を均質に効率的に製造することができる。また、上記実施形態では、熱可塑性樹脂の無機繊維に対する優れた接着性により、機械特性等の各種特性に優れる繊維強化熱可塑性樹脂複合材料が得られる。
【００３７】
なお、上記実施形態は以下のように変更してもよい。
・上記実施形態の含浸性向上剤には、本発明の効果を阻害しない範囲内において、含浸性向上剤の品質保持のための安定化剤や制電剤として、つなぎ剤、酸化防止剤、紫外線吸収剤等の通常含浸性向上剤に用いられる成分をさらに配合してもよい。
【００３８】
・第１実施形態の含浸性向上剤を熱可塑性樹脂又は無機繊維に付着させる割合に特に制限はないが、含浸性向上剤（溶媒を含まない）を熱可塑性樹脂又は無機繊維に対し０．１〜５質量％となるように付着させることが好ましく、０．５〜３質量％となるように付着させることがより好ましい。かかる構成により、本発明の効果をより向上させる。第１実施形態の含浸性向上剤を合成繊維に付着させる際の形態としては、例えば有機溶媒溶液、水性液等が挙げられる。
【実施例】
【００３９】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００４０】
試験区分１（本発明のアミド誘導体の調製）
・アミド誘導体Ａ−１の調製：
窒素雰囲気下でフラスコにヤシ脂肪酸メチルエステル２３０部とジエタノールアミン１０５部とソジウムメチラート１部を加えて撹拌しながら減圧下８５℃に加熱して１時間反応させた後、撹拌しながら減圧下１００℃に加熱して３時間反応を実施することでヤシ脂肪酸ジエタノールアミドＡ−１を得た。
【００４１】
・アミド誘導体Ａ−２の調製：
窒素雰囲気下でフラスコにラウリン酸メチルエステル２１４部とモノエタノールアミン６１部とソジウムメチラート１部を加えて撹拌しながら減圧下８５℃に加熱して１時間反応させた後、撹拌しながら減圧下１００℃に加熱して３時間反応を実施することでラウリン酸モノエタノールアミドＡ−２を得た。
【００４２】
・アミド誘導体Ａ−３の調製：
窒素雰囲気下でフラスコにステアリン酸メチルエステル２９９部とジエタノールアミン１０５部とソジウムメチラート１部を加えて撹拌しながら減圧下８５℃に加熱して１時間反応させた後、撹拌しながら減圧下１００℃に加熱して３時間反応を実施することでステアリン酸ジエタノールアミドＡ−３を得た。
【００４３】
・アミド誘導体Ａ−４の調製：
窒素雰囲気下でフラスコにオレイン酸メチルエステル２９６部とジエタノールアミン１０５部とソジウムメチラート１部を加えて撹拌しながら減圧下８５℃に加熱して１時間反応させた後、撹拌しながら減圧下１００℃に加熱して３時間反応を実施することでオレイン酸ジエタノールアミドＡ−４を得た。
【００４４】
・アミド誘導体Ａ−５の調製：
窒素雰囲気下でフラスコにパルミチン酸メチルエステル２７０部とモノエタノールアミン６１部とソジウムメチラート１部を加えて撹拌しながら減圧下８５℃に加熱して１時間反応させた後、撹拌しながら減圧下１００℃に加熱して３時間反応を実施することでパルミチン酸モノエタノールアミドＡ−５を得た。
【００４５】
・アミド誘導体Ａ−６の調製：
窒素雰囲気下でフラスコにオクチル酸メチルエステル１５８部とジエタノールアミン１０５部とソジウムメチラート１部を加えて撹拌しながら減圧下８５℃に加熱して１時間反応させた後、撹拌しながら減圧下１００℃に加熱して３時間反応を実施することでオクチル酸ジエタノールアミドを得た。得られたオクチル酸ジエタノールアミド２３１部と水酸化ナトリウム１部をオートクレーブに加えて撹拌しながら減圧下１２０℃で脱水後、撹拌しながら１３０℃に加熱してエチレンオキサイド８８部を徐々に添加後、１時間加熱撹拌を継続して反応を完了させた。その後、ろ過処理を行うことでオクチル酸ジエタノールアミドのエチレンオキサイド２モル付加物Ａ−６を得た。
【００４６】
・アミド誘導体Ａ−７の調製：
窒素雰囲気下でフラスコにヤシ脂肪酸メチルエステル２３０部とモノイソプロパノールアミド７５部とソジウムメチラート１部を加えて撹拌しながら減圧下８５℃に加熱して１時間反応させた後、撹拌しながら減圧下１００℃に加熱して３時間反応を実施することでヤシ脂肪酸モノイソプロパノールアミドＡ−７を得た。
【００４７】
・アミド誘導体Ａ−８の調製：
窒素雰囲気下でフラスコにラウリン酸メチルエステル２１４部とジイソプロパノールアミド１３３部とソジウムメチラート１部を加えて撹拌しながら減圧下８５℃に加熱して１時間反応させた後、撹拌しながら減圧下１００℃に加熱して３時間反応を実施することでラウリン酸ジイソプロパノールアミドＡ−８を得た。
【００４８】
・アミド誘導体Ａ−９の調製：
窒素雰囲気下でフラスコにオレイン酸メチルエステル２９６部とジエタノールアミン１０５部とソジウムメチラート１部を加えて撹拌しながら減圧下８５℃に加熱して１時間反応させた後、撹拌しながら減圧下１００℃に加熱して３時間反応を実施することでオレイン酸ジエタノールアミドを得た。得られたオレイン酸ジエタノールアミド２３１部と水酸化ナトリウム１部をオートクレーブに加えて撹拌しながら減圧下１２０℃で脱水後、撹拌しながら１３０℃に加熱してエチレンオキサイド３５２部を徐々に添加後、１時間加熱撹拌を継続して反応を完了させた。その後、ろ過処理を行うことでオレイン酸ジエタノールアミドのエチレンオキサイド８モル付加物Ａ−９を得た。
【００４９】
表１において、アミド誘導体Ａ−１〜９を構成する脂肪酸の種類、アルキレンオキサイドの種類及び付加モル数を示す。
【００５０】
【表１】
2020117833.tif 000006
試験区分２（評価用試料の調製）
・実施例１：試験区分１で調製したヤシ脂肪酸ジエタノールアミドＡ−１を７０部とジエタノールアミンＢ−１を３０部とをよく混合したものをイオン交換水４９００部で希釈して固形分が２％の水性液を作成した。この水性液を不織布状の炭素繊維に固形分として２％付与されるようにスプレー法にて給油することで実施例１の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５１】
・実施例２：試験区分１で調製したラウリン酸モノエタノールアミドＡ−２を８０部とモノエタノールアミンＢ−２を２０部とをよく混合したものをイオン交換水４９００部で希釈して固形分が２％の水性液を作成した。この水性液を不織布状の炭素繊維に固形分として２％付与されるようにスプレー法にて給油することで実施例２の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５２】
・実施例３：試験区分１で調製したラウリン酸モノエタノールアミドＡ−２の１００部をイオン交換水４９００部で希釈して固形分が２％の水性液を作成した。この水性液を不織布状の炭素繊維に固形分として２％付与されるようにローラー浸漬法にて給油することで実施例３の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５３】
・実施例４：試験区分１で調製したステアリン酸ジエタノールアミドＡ−３の１００部をイオン交換水４９００部で希釈して固形分が２％の水性液を作成した。この水性液を不織布状の炭素繊維に固形分として２％付与されるようにローラー浸漬法にて給油することで実施例４の含浸性向上剤が付与された不織布状炭素繊維を調製した。得られた含浸性向上剤が付与された不織布状炭素繊維と含浸性向上剤が付与されていないペレット状のポリプロピレン樹脂を以下試験区分３の評価に供した。
【００５４】
・実施例５：試験区分１で調製したオレイン酸ジエタノールアミドＡ−４の６０部とイソトリデシルアルコールのエチレンオキサイド平均９モル付加物Ｂ−３の４０部をよく混合したものをイオン交換水４９００部で希釈して固形分が２％の水性液を作成した。この水性液を不織布状の炭素繊維に固形分として２％付与されるようにスプレー法にて給油することで実施例５の含浸性向上剤が付与された不織布状炭素繊維を調製した。得られた含浸性向上剤が付与された不織布状炭素繊維と含浸性向上剤が付与されていないペレット状のポリアミド樹脂を以下試験区分３の評価に供した。
【００５５】
・実施例６：試験区分１で調製したパルミチン酸モノエタノールアミドＡ−５の１００部をイオン交換水４９００部で希釈して固形分が２％の水性液を作成した。この水性液をペレット状のポリアミド樹脂に固形分として２％付与されるようにスプレー法にて給油することで実施例６の含浸性向上剤が付与されたポリアミド樹脂を調製した。得られた含浸性向上剤が付与されたポリアミド樹脂と含浸性向上剤が付与されていない不織布状炭素繊維を以下試験区分３の評価に供した。
【００５６】
・実施例７：試験区分１で調製したパルミチン酸モノエタノールアミドＡ−５の１００部をイオン交換水４９００部で希釈して固形分が２％の水性液を作成した。この水性液をペレット状のポリアミド樹脂、及び、不織布状炭素繊維に固形分として２％付与されるようにそれぞれスプレー法にて給油することで実施例７の含浸性向上剤が付与されたポリアミド樹脂、及び、含浸性向上剤が付与された不織布状炭素繊維を調製した。得られた含浸性向上剤が付与されたポリアミド樹脂と含浸性向上剤が付与された不織布状炭素繊維を以下試験区分３の評価に供した。
【００５７】
・実施例８：試験区分１で調製したヤシ脂肪酸ジエタノールアミドＡ−１を３０部と試験区分１で調製したラウリン酸モノエタノールアミドを３０部とトリスチレン化フェノールのエチレンオキサイド平均３４モル付加物Ｂ−４を４０部とをよく混合したものをイオン交換水４９００部で希釈して固形分が２％の水性液を作成した。この水性液をペレット状のポリプロピレン樹脂に固形分として２％付与されるようにスプレー法にて給油することで実施例８の含浸性向上剤が付与されたペレット状のポリプロピレン樹脂を調製した。得られた含浸性向上剤が付与されたペレット状のポリプロピレン樹脂と含浸性向上剤が付与されていない不織布状炭素繊維を以下試験区分３の評価に供した。
【００５８】
・実施例９：試験区分１で調製したステアリン酸ジエタノールアミドＡ−３を４０部と試験区分１で調製したオレイン酸ジエタノールアミドを６０部とをよく混合したものをイオン交換水４９００部で希釈して固形分が２％の水性液を作成した。この水性液をペレット状のポリアミド樹脂に固形分として２％付与されるようにスプレー法にて給油することで実施例９の含浸性向上剤が付与されたペレット状のポリアミド樹脂を調製した。得られた含浸性向上剤が付与されたペレット状のポリアミド樹脂と含浸性向上剤が付与されていない不織布状炭素繊維を以下試験区分３の評価に供した。
【００５９】
・実施例１０：試験区分１で調製したオクチル酸ジエタノールアミドのエチレンオキサイド２モル付加物Ａ−６の１００部をイオン交換水４９００部で希釈して固形分が２％の水性液を作成した。この水性液を不織布状炭素繊維に固形分として２％付与されるようにスプレー法にて給油することで実施例１０の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６０】
・参考例１１：試験区分１で調製したヤシ脂肪酸モノイソプロパノールアミドＡ−７の１００部をイオン交換水４９００部で希釈して固形分が２％の水性液を作成した。この水性液を不織布状炭素繊維に固形分として２％付与されるようにスプレー法にて給油することで参考例１１の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６１】
・参考例１２：試験区分１で調製したラウリン酸ジイソプロパノールアミドＡ−８の１００部をイオン交換水４９００部で希釈して固形分が２％の水性液を作成した。この水性液を不織布状炭素繊維に固形分として２％付与されるようにスプレー法にて給油することで参考例１２の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６２】
・実施例１３：試験区分１で調製したオレイン酸ジエタノールアミドのエチレンオキサイド８モル付加物Ａ−９の１００部をイオン交換水４９００部で希釈して固形分が２％の水性液を作成した。この水性液を不織布状炭素繊維に固形分として２％付与されるようにスプレー法にて給油することで実施例１３の含浸性向上剤が付与された不織布状炭素繊維を調製した。得られた含浸性向上剤が付与された不織布状炭素繊維と含浸性向上剤が付与されていないポリアミド樹脂とを以下試験区分３の評価に供した。
【００６３】
・比較例１：ポリエチレンイミンＢ−５の１００部をイオン交換水４９００部で分散希釈して固形分が２％の水分散液を作成した。この水分散液を不織布状炭素繊維に固形分として２％付与されるようにローラー浸漬法にて給油することで比較例１のポリエチレンイミンＢ−５が付与された不織布状炭素繊維を調製した。得られたポリエチレンイミンＢ−５が付与された不織布状炭素繊維と含浸性向上剤が付与されていないポリアミド樹脂とを試験区分３の評価に供した。
【００６４】
表２において、各例で使用したアミド誘導体、その他成分、及び熱可塑性樹脂の種類を示す。また、各成分の含有量の合計を１００質量部とした場合の各成分の比率（部）を示す。
【００６５】
【表２】
2020117833.tif 000007
表２において、
Ｂ−１：ジエタノールアミン、
Ｂ−２：モノエタノールアミン、
Ｂ−３：イソトリデシルアルコールのエチレンオキサイド平均９モル付加物、
Ｂ−４：トリスチレン化フェノールのエチレンオキサイド平均３４モル付加物、
Ｂ−５：ポリエチレンイミン、
を示す。
【００６６】
試験区分３（評価）
・含浸性の評価
試験区分２で調製した各例の熱可塑性樹脂０．５ｇと不織布状炭素繊維を１０ｃｍ四方にカットしたものを２枚とポリテトラフルオロエチレンシート（テフロンシート：デュポン社製）を２枚用意した。テフロンシート、１０ｃｍ四方にカットした不織布状炭素繊維、熱可塑性樹脂０．５ｇ、１０ｃｍ四方にカットした不織布状炭素繊維、テフロンシートの順にサンドイッチ状にした。その後、３００℃に温めたホットプレス機（アズワン社製、高温熱プレス機０〜１ｔＨ４００−０１）で１ＭＰａの圧力で３０秒プレスした後、テフロンシート側に含浸されてきた熱可塑性樹脂の量を以下の基準で目視評価を行った。
◎：熱可塑性樹脂がはっきりとテフロンシート側に含浸されているのが確認できる。
〇：熱可塑性樹脂が僅かにテフロンシート側に含浸されているのが確認できる。
×：熱可塑性樹脂がテフロンシート側に含浸されているのが確認できない。
【００６７】
・接着性の評価
接着性は、市販の複合材界面特性評価装置を用いてマイクロドロップレット法によって測定される応力により評価した。図１に複合材界面特性評価装置１０の概略図を示す。
【００６８】
板状の四角枠状のホルダー１１に試験区分２で調製した不織布状炭素繊維から１本の炭素繊維１２を取り出し、緊張した状態でその両端を接着剤１４で固定した。次に、試験区分２で調製した熱可塑性樹脂を直径がほぼ８０μｍの樹脂滴１３となるように炭素繊維１２に付着させ、３００℃の雰囲気下で３分間加熱して固定した。
【００６９】
図示しない装置本体には、一側面において垂直断面が先細状に成型された２枚の板状のブレード１７，１８が、その先端部１７ａ及び１８ａが向かい合わせになる位置状態で取り付けられている。
【００７０】
樹脂滴１３が固定されている炭素繊維１２を２枚のブレード１７，１８の先端部１７ａ，１８ａで挟む位置にて、ホルダー１１を装置本体に固定されている基板１６に取り付けた。基板１６にはロードセル１５が接続され、基板１６に負荷される応力が計測される。
【００７１】
ホルダー１１を１５ｍｍ／分の速度で繊維軸方向に移動させた時に、ブレード１７，１８の先端部１７ａ，１８ａによって樹脂滴１３が炭素繊維１２から剥離する際に生じる最大応力Ｆを、ロードセル１５にて計測した。
【００７２】
計測した値を用いて、下記の数１により界面せん断強度τを算出した。同様の操作を２０回行い、得られた界面せん断強度の平均値を以下の基準により評価した。結果を表２にまとめて示した。
【００７３】
【数１】
2020117833.tif 000008
数１において、
Ｆ：炭素繊維１２から樹脂滴１３が剥離する際に生じる最大応力（Ｎ）。
Ｄ：炭素繊維１２の直径（ｍ）。
Ｌ：樹脂滴１３の引き抜き方向の直径（ｍ）。
◎：界面せん断強度が８０ＭＰａ以上。
〇：界面せん断強度が７０ＭＰａ以上且つ８０ＭＰａ未満。
×：界面せん断強度が７０ＭＰａ未満。
【００７４】
以上、表２の結果からも明らかなように、本発明によれば、無機繊維と熱可塑性樹脂の良好な含浸性と接着性を付与することができるという効果がある。
【符号の説明】
【００７５】
１０…複合材界面特性評価装置、１１…ホルダー、１２…炭素繊維、１３…樹脂滴、１４…接着剤、１５…ロードセル、１６…基板、１７，１８…ブレード。